(57)【特許請求の範囲】
【請求項１】
導電性支持体と、導電性支持体上に形成された感光層とを有する電子写真感光体であって、
感光層は、ＣｕＫα特性Ｘ線（波長：１．５４Å）に対するＸ線回折スペクトルにおいて、ブラッグ角（２θ±０．２°）で、少なくとも７．０°、７．６°、９．０°、１３．６°、１６．８°および２７．２°にピークを持つ結晶性フタロシアニン組成物を含有し、
前記結晶性フタロシアニン組成物は、
ＣｕＫα特性Ｘ線（波長：１．５４Å）に対するＸ線回折スペクトルにおいて、ブラッグ角（２θ±０．２°）で、少なくとも７．０°、９．０°、１４．１°、１８．０°、２３．７°および２７．２°に主要なピークを持つ、チタニルフタロシアニンと無金属フタロシアニンとから成る組成物と、
ＣｕＫα特性Ｘ線（波長：１．５４Å）に対するＸ線回折スペクトルにおいて、ブラッグ角（２θ±０．２°）で、少なくとも７．６°、９．０°、１６．８°、１７．３°および２２．３°に主要なピークを持つχ型無金属フタロシアニンとから成ることを特徴とする電子写真感光体。
【請求項２】
前記結晶性フタロシアニン組成物が、ＣｕＫα特性Ｘ線（波長：１．５４Å）に対するＸ線回折スペクトルにおいて、ブラッグ角（２θ±０．２°）で、さらに７．０°に対する１６．８°のピークの高さの比が２倍よりも小さいことを特徴とする請求項１記載の電子写真感光体。
【請求項３】
前記χ型無金属フタロシアニンが、前記結晶性フタロシアニン組成物中に１０〜７０重量％含有されていることを特徴とする請求項１または２記載の電子写真感光体。
【請求項４】
前記感光層は、電荷輸送物質として、下記一般式（１）で示されるブタジエン化合物を含有することを特徴とする請求項１〜３のうちのいずれか１記載の電子写真感光体。
【化１】
0003788923.tif 000017
（式中、Ｒ1〜Ｒ4は置換基を有してもよいアリール基または置換基を有してもよいアラルキル基を表す。）
【請求項５】
前記感光層は、電荷輸送物質として、下記一般式（２）で示されるビスアミン化合物を含有することを特徴とする請求項１〜３のうちのいずれか１記載の電子写真感光体。
【化２】
0003788923.tif 000018
（式中、Ｒ5およびＲ6は、各々水素原子、アルキル基、アルコキシ基、ハロゲン原子、アルコキシカルボニル基、または置換基を有してもよいアミノ基を表す。Ｒ7は、アルキル基またはアルコキシ基を表す。）
【請求項６】
前記感光層が、少なくとも、前記結晶性フタロシアニン組成物を電荷発生物質として含有する電荷発生層と、電荷輸送物質を含有する電荷輸送層とが積層されて成ることを特徴とする請求項１〜５のうちのいずれか１記載の電子写真感光体。
【請求項７】
請求項１〜６のいずれか１記載の電子写真感光体を搭載し、該電子写真感光体に対して画像露光する半導体レーザまたは発光ダイオードを備えたことを特徴とする電子写真装置。
【請求項８】
帯電されて画像露光された電子写真感光体を、反転現像して画像を得る手段を備えたことを特徴とする請求項７記載の電子写真装置。
【発明の詳細な説明】
【０００１】
【発明の属する技術分野】
本発明は、高解像度で高感度、高画質を有する電子写真感光体およびそれを用いた電子写真装置に関する。
【０００２】
【従来技術】
Ｃ．Ｆ．Carlsonの発明による電子写真技術は、即時性で、高品質かつ保存性の高い画像が得られることなどから、近年では複写機の分野にとどまらず、各種プリンタおよびファクシミリの分野でも広く用いられ、大きな広がりをみせている。
【０００３】
電子写真技術の中核となる感光体については、その光導電材料として、従来からＳｅ、Ａｓ−Ｓｅ合金、ＣｄＳおよびＺｎＯなどの無機系の光導電材料が用いられ、最近では、無公害で成膜が容易なことから製造原価を低減できるなど、無機系光導電材料では見られない利点を有する有機系の光導電材料を使用した感光体が開発されている。このような有機系光導電材料を用いる感光体には、高い電荷発生機能を有する物質で構成される電荷発生層と、高い電荷輸送機能を有する物質で構成された電荷輸送層とを積層した、いわゆる積層型感光体がある。該積層型感光体は、各層で機能を限定しているため材料の選択範囲が広く、安全性が高く、より高い感度を得ることができ、また塗布による製造が可能なため生産性が高く、原価面でも有利である。これらの理由から、前記積層型感光体が、現在では感光体の主流となって大量に生産されている。
【０００４】
近年、画像情報のデジタル化などに伴って、従来の白色光に替わって、半導体レーザまたはＬＥＤ（Light Emitting Diode）アレイを各々露光光源とする半導体レーザ光またはＬＥＤアレイ光により感光層を露光して、画像情報を記録することが行われるようになっている。現在、感光層の露光光源として、７８０ｎｍの近赤外光および６５０ｎｍの赤色光源が、最もよく使用されている。
【０００５】
デジタル化された画像情報は、画像情報をコンピュータ出力として直接利用する場合には、光信号に変換されたコンピュータの出力情報によって感光体上に記録され、原稿の画像が情報として入力される場合には、原稿の画像が光情報として読み取られてデジタル電気信号に変換された後、再度、光信号に変換されて、その光信号によって感光体上に記録される。いずれの場合にも、画像情報は、光記録ヘッドおよび記録光学系などから感光層に照射される微小の光スポットによって、感光層に記録され、感光層上の光スポットが照射された部分がトナーによって現像されることによって顕像化される。画像は、トナーによって現像された画素と呼ばれる微小ドットの集合および配列によって表現される。したがって、光記録ヘッドおよび記録光学系などでは、高密度で画像情報が記録されるために、できるだけ微小なスポットを形成し得るように高分解能化が進められている。
【０００６】
感光層に画像情報を記録する光学系に関しては、可変スポットレーザ記録方式（Ｏ  plus  Ｅ  １９９６年５月）、マルチレーザビーム記録方式、ならびに、超精密および超高速ポリゴンミラー（Japan  Hardcopy  '９６論文集）などが開発されている。その結果、現在では、光学系によって１２００ｄｐｉ（dotper inch：１インチ当たりのドット数）以上の記録密度で、感光層に画像情報を記録することができる。このように感光層に高密度に画像情報を記録する光学系が開発されても、画像情報を再現性よく静電潜像として感光層に記録することは必ずしも容易ではない。レーザ光は、光強度分布が中央部ほど強く周辺部に広がりを持つガウシアン分布を示すという特徴を有するからである。従来の高感度な電子写真感光体では、周辺部に広がった光に対しても感光して現像されるので、ドットが広がって高画質化が困難であった。
【０００７】
前述のような長波長光に対して感度を有する有機系材料としては、従来から、スクアリック酸メチン系色素、インドリン系色素、シアニン系色素、ビリリウム系色素、ポリアゾ系色素、フタロシアニン系色素およびナフトキノン系色素などが知られている。スクアリック酸メチン系色素、インドリン系色素、シアニン系色素およびビリリウム系色素は、長波長化が可能であるが繰返し特性などの実用的安定性に欠け、ポリアゾ系色素は長波長化が難しく製造的にも不利であり、ナフトキノン系は感度的に難があるのが現状である。
【０００８】
フタロシアニン系色素のうち、金属フタロシアニン化合物を用いた感光体において、感度ピークはその中心金属により変動するが、いずれも７００〜７５０ｎｍと比較的長波長側にあることが知られている。近年、それらフタロシアニン類の中でも高感度を示すオキソチタニルフタロシアニンの研究が精力的に行われている。オキソチタニルフタロシアニンだけでも、電子写真学会誌、第３２巻、第３号、ｐ２８２に記載のとおり、Ｘ線回折スペクトルの回折角の違いから数多くの結晶型に分類される。
【０００９】
半導体レーザの発光波長である７８０ｍｎ付近での高感度化を目的として、２種以上のフタロシアニンを用いる電子写真感光体が検討されている。特許番号２７８０２９５号明細書ではオキソチタニルフタロシアニンと無金属フタロシアニンとの混晶、特許登録２７５４７３９号公報ではオキソチタニルフタロシアニンと無金属フタロシアニンとの組成物を用いた感光体が提案されている。しかし、これらの高感度な感光体は弱い露光に対しても高感度であるために、前述のように周辺部に広がった光に対しても感光して現像されるので、高解像度を実現することができない。また、２種のフタロシアニンを混合する感光体として、特許番号３００５０５２号明細書では、特定の結晶型オキソチタニルフタロシアニンと無金属フタロシアニンとを混合する感光体が提案され、若干の解像度改良の効果はあるものの、まだ不充分である。
【００１０】
【発明が解決しようとしている課題】
高解像度を実現するための手段として、低感度な感光体を用い、前述のようにレーザ光周辺部の光に対する感度を落とし、中央部の強力な光のみに感光させて忠実なドット形成が行なわれる。このような手段によれば、低速なプリンタでは充分であるが、高速化の進展においては、前記感光体が低感度であるために高出力な半導体レーザが必要となること、特に低温時に残留電位が顕著に高くなること、および、反転現像のプロセスでは画像濃度が低下することなどの問題が発生している。このように高感度と高解像度とを両立させることができていないのが現状である。
【００１１】
特に、反転現像のプロセスにより画像を形成する電子写真装置に用いられる感光体では、露光以外の要因によって感光体表面の電荷が減少すると、微小黒点である黒ポチと称されるかぶりによる欠陥が発生して画質が低下するので、このような画像欠陥を低減するために下引き層が設けられている。具体的には、導電性支持体と感光層との間に電荷ブロッキング層として、導電性支持体表面を酸化してアルマイト層を形成した感光体や下引き層を形成した感光体がある。アルマイト層を形成した感光体は、導電性支持体を酸化処理するために生産性が悪くなって原価が高くなるという問題があることから、下引き層を形成することが比較的多く検討されている。しかし、下引き層を形成した場合においても、感光体の感度が低下するという問題がある。
【００１２】
以上のように従来公知の感光体では、高感度、高画質および高解像度を達成することが特性的にまだ不充分であり、更なる改良が望まれている。
【００１３】
本発明の目的は、高感度、高画質および高解像度のすべてを満足する
電子写真感光体およびそれを用いた電子写真装置を提供することである。
【００１４】
【課題を解決するための手段】
本発明は、導電性支持体と、導電性支持体上に形成された感光層とを有する電子写真感光体であって、
感光層は、ＣｕＫα特性Ｘ線（波長：１．５４Å）に対するＸ線回折スペクトルにおいて、ブラッグ角（２θ±０．２°）で、少なくとも７．０°、７．６°、９．０°、１３．６°、１６．８°および２７．２°にピークを持つ結晶性フタロシアニン組成物を含有し、
前記結晶性フタロシアニン組成物は、
ＣｕＫα特性Ｘ線（波長：１．５４Å）に対するＸ線回折スペクトルにおいて、ブラッグ角（２θ±０．２°）で、少なくとも７．０°、９．０°、１４．１°、１８．０°、２３．７°および２７．２°に主要なピークを持つ、チタニルフタロシアニンと無金属フタロシアニンとから成る組成物と、
ＣｕＫα特性Ｘ線（波長：１．５４Å）に対するＸ線回折スペクトルにおいて、ブラッグ角（２θ±０．２°）で、少なくとも７．６°、９．０°、１６．８°、１７．３°および２２．３°に主要なピークを持つχ型無金属フタロシアニンとから成ることを特徴とする電子写真感光体である。
【００１５】
本発明に従えば、感光層中に、ＣｕＫα特性Ｘ線（波長：１．５４Å）に対するＸ線回折スペクトルにおいて、ブラッグ角（２θ±０．２°）で、少なくとも７．０°、９．０°、１４．１°、１８．０°、２３．７°および２７．２°に主要なピークを持つ、チタニルフタロシアニンと無金属フタロシアニンとから成る組成物と、ＣｕＫα特性Ｘ線（波長：１．５４Å）に対するＸ線回折スペクトルにおいて、ブラッグ角（２θ±０．２°）で、少なくとも７．６°、９．０°、１６．８°、１７．３°および２２．３°に主要なピークを持つχ型無金属フタロシアニンとから成り、前記特定のＸ線回折スペクトルを有する結晶性フタロシアニン組成物を電荷発生物質として用いることによって、弱い露光には光減衰が少なく、強い露光に対して高感度で、完全に電位減衰し、露光エネルギに対しリニアに応答する高感度な感光体を得ることができる結果、高感度、高画質および高解像度のすべてを満足する電子写真感光体を提供することができる。
【００１６】
また本発明は、前記結晶性フタロシアニン組成物が、ＣｕＫα特性Ｘ線（波長：１．５４Å）に対するＸ線回折スペクトルにおいて、ブラッグ角（２θ±０．２°）で、さらに７．０°に対する１６．８°のピークの高さの比が２倍よりも小さいことを特徴とする。
【００１７】
本発明に従えば、前記特定のＸ線回折スペクトルにおいて、さらに特定のピーク強度を有する結晶性フタロシアニン組成物を電荷発生物質として用いることによって、強い露光に対してより完全に電位減衰する高感度な感光体を得ることができる結果、高感度、高画質および高解像度のすべてを満足する電子写真感光体を提供することができる。
【００２２】
また本発明は、前記χ型無金属フタロシアニンが、前記結晶性フタロシアニン組成物中に１０〜７０重量％含有されていることを特徴とする。
【００２３】
本発明に従えば、前記χ型無金属フタロシアニンの含有率を特定することによって、１０重量％未満でドットが正確に形成されないで高解像度および高画質が得られなかったり、７０重量％を超えるときドットがみだれて黒べた濃度が低下して高解像度および高感度が得られなかったりすることがなく、高感度、高画質および高解像度のすべてを満足する電子写真感光体を提供することができる。
【００２４】
また本発明は、前記感光層は、電荷輸送物質として、下記一般式（１）で示されるブタジエン化合物を含有することを特徴とする。
【００２５】
【化３】
0003788923.tif 000002
【００２６】
（式中、Ｒ1〜Ｒ4は置換基を有してもよいアリール基または置換基を有してもよいアラルキル基を表す。）
【００２７】
本発明に従えば、特定のブタジエン化合物を電荷輸送物質として用いることによって、非常に高移動度であるので、高感度、高画質および高解像度のすべてをより満足する電子写真感光体を提供することができる。
【００２８】
また本発明は、前記感光層は、電荷輸送物質として、下記一般式（２）で示されるビスアミン化合物を含有することを特徴とする。
【００２９】
【化４】
0003788923.tif 000003
【００３０】
（式中、Ｒ5およびＲ6は、各々水素原子、アルキル基、アルコキシ基、ハロゲン原子、アルコキシカルボニル基、または置換基を有してもよいアミノ基を表す。Ｒ7は、アルキル基またはアルコキシ基を表す。）
【００３１】
本発明に従えば、特定のビスアミン化合物を電荷輸送物質として用いることによって、非常に高移動度であるので、高感度、高画質および高解像度のすべてをより満足する電子写真感光体を提供することができる。
【００３２】
また本発明は、前記感光層が、少なくとも、前記結晶性フタロシアニン組成物を電荷発生物質として含有する電荷発生層と、電荷輸送物質を含有する電荷輸送層とが積層されて成ることを特徴とする。
【００３３】
本発明に従えば、電荷発生層中に前記特定のＸ線回折スペクトルを有する結晶性フタロシアニン組成物を電荷発生物質として用いることによって、高感度、高画質および高解像度のすべてを満足する積層型の電子写真感光体を提供することができる。
【００３４】
また本発明は、前記電子写真感光体を搭載し、該電子写真感光体に対して画像露光する半導体レーザまたは発光ダイオードを備えたことを特徴とする電子写真装置である。
【００３５】
本発明に従えば、半導体レーザや発光ダイオード（ＬＥＤ）を露光光源として用いる電子写真装置において、前記電子写真感光体を搭載することによって、これらの露光光源により照射され周辺部に広がった弱い光に対しては感光せず、ドットが広がることがなく、より良好な潜像形成ができるので、高画質を得ることができる。
【００３６】
また本発明は、帯電されて画像露光された電子写真感光体を、反転現像して画像を得る手段を備えたことを特徴とする。
【００３７】
本発明に従えば、反転現像プロセスを用いる電子写真装置において、前記電子写真感光体を搭載することによって、露光以外の要因で表面電荷が減少することがなく、白地にトナーが付着する黒ポチの発生がなく、高感度、高画質および高解像度のすべてを満足する、デジタルデータの出力に適した複写機、プリンタおよびファクシミリなどの電子写真装置を提供することができる。
【００３８】
【発明の実施の形態】
以下、本発明を詳細に説明する。
【００３９】
図１は、積層型の電子写真感光体の構成例を示す断面図である。図２は、単層型の電子写真感光体の構成例を示す断面図である。図１の積層型感光体において、導電性支持体２上に感光層４を設け、感光層４が電荷発生物質８およびバインダ樹脂７を含有する電荷発生層５と、電荷輸送物質９およびバインダ樹脂１８を含有する電荷輸送層６との２層から構成されている。図２の単層型感光体において、導電性支持体２上に感光層１４を設け、感光層１４中に電荷輸送物質９と電荷発生物質８とバインダ樹脂１９とが含有されている。
【００４０】
本発明による電子写真感光体の構成としては、図１のような積層型および図２のような単層型のいずれの感光体でもよい。本発明による電子写真感光体は、積層型では電荷発生層５に、単層型では感光層１４に、特定の結晶性フタロシアニン組成物を電荷発生物質８として用いることを特徴とする。
【００４１】
電荷発生物質８として用いる特定の結晶性フタロシアニン組成物は、具体的には、下記一般式（３）で示される金属フタロシアニンおよび一般式（４）で示される無金属フタロシアニンなどのフタロシアニン化合物を有する。特定の結晶性フタロシアニン組成物は、以下に示すＸ線回折スペクトルにおける特性を示す限り、金属フタロシアニンおよび無金属フタロシアニンのうちのいずれか一方だけを有してもよく、これらを混合した組成物であってもよい。
【００４２】
【化５】
0003788923.tif 000004
【００４３】
【化６】
0003788923.tif 000005
【００４４】
（式（３）および（４）中、Ｘ1〜Ｘ4は各々、水素原子、ハロゲン原子、アルキル基またはアルコキシ基を表し、ｔ、ｕ、ｖおよびｗは０〜４の整数を表す。）
【００４５】
前記特定の結晶性フタロシアニン組成物は、ＣｕＫα特性Ｘ線（波長：１．５４Å）に対するＸ線回折スペクトルにおいて、ブラッグ角（２θ±０．２°）で、少なくとも７．０°、７．６°、９．０°、１３．６°、１６．８°および２７．２°にピークを示す結晶性フタロシアニン組成物▲１▼である。
【００４６】
前記結晶性フタロシアニン組成物▲１▼は、ＣｕＫα特性Ｘ線（波長：１．５４Å）に対するＸ線回折スペクトルにおいて、ブラッグ角（２θ±０．２°）で、さらに７．０°に対する１６．８°のピークの高さの比が２倍よりも小さい結晶性フタロシアニン組成物▲２▼であることが好ましい。
【００４７】
また、前記結晶性フタロシアニン組成物▲１▼または▲２▼は、チタニルフタロシアニンと無金属フタロシアニンとから成る結晶性フタロシアニン組成物▲３▼を含有しており、この結晶性フタロシアニン組成物▲３▼はＣｕＫα特性Ｘ線（波長：１．５４Å）に対するＸ線回折スペクトルにおいて、ブラッグ角（２θ±０．２°）で、少なくとも７．０°、９．０°、１４．１°、１８．０°、２３．７°および２７．２°に主要なピークを持つことが好ましい。
【００４８】
また、前記結晶性フタロシアニン組成物▲１▼または▲２▼は、ＣｕＫα特性Ｘ線（波長：１．５４Å）に対するＸ線回折スペクトルにおいて、ブラッグ角（２θ±０．２°）で、少なくとも７．６°、９．０°、１６．８°、１７．３°および２２．３°に主要なピークを持つχ型無金属フタロシアニン▲４▼を含有していることがより好ましい。
【００４９】
特に、前記結晶性フタロシアニン組成物▲１▼または▲２▼は、フタロシアニン組成物▲３▼とχ型無金属フタロシアニン▲４▼との両方を含有していることが、最も好ましい。
【００５０】
前記χ型無金属フタロシアニンは、結晶性フタロシアニン組成物中に１０〜７０重量％含有されていることが好ましい。１０重量％未満ではドットが正確に形成されないで高解像度および高画質が得られず、７０重量％を超えるとドットがみだれて黒べた濃度が低下して高解像度および高感度が得られないからである。
【００５１】
本発明による電子写真感光体は、以上のような、特定のフタロシアニンを電荷発生物質８として感光層４または１４に含有することによって構成される。また、前述のように、本発明による電子写真感光体は、図１に示したような積層型および図２に示したような単層型のいずれの感光体でもよい。
【００５２】
導電性支持体２としては、積層型および単層型のいずれの感光体においても、たとえばアルミニウム、アルミニウム合金、ステンレス鋼、鉄、金、銀、銅、亜鉛、ニッケルおよびチタンなどの金属材料や、アルミニウム、金、銀、銅、ニッケル、酸化インジウムおよび酸化錫などを蒸着したプラスチック基体、ポリエステルフィルムや紙、導電性粒子を含有したプラスチックおよび紙、ならびに、導電性ポリマーを含有するプラスチックなどが使用できる。それらの形状としては、ドラム状、シート状およびシームレスベルト状などが挙げられる。
【００５３】
導電性支持体２上には、図１に示したような積層型感光体の場合には感光層４が形成され、図２に示したような単層型感光体の場合には感光層１４が形成される。
【００５４】
積層型電子写真感光体の感光層４は、導電性支持体２上に、前記特定の結晶性フタロシアニン組成物を含有する電荷発生層５と、電荷輸送層６とが順次積層されて構成される。
【００５５】
電荷発生層５の形成方法としては、前記特定のフタロシアニン化合物を粉砕、分散して得られる電荷発生層用塗布液を、導電性支持体２上に塗布することによる方法がある。具体的には、前記特定のフタロシアニン化合物の微粒子に有機溶媒を加え、ボールミル、サンドグラインダ、ペイントシェーカおよび超音波分散機などによって粉砕し、分散して電荷発生層用塗布液を調製する。該電荷発生層用塗布液を、シート形状の感光体を形成する場合にはベーカーアプリケータ、バーコータ、キャスティングおよびスピンコートなどにより、ドラム形状の感光体を形成する場合にはスプレイ法、垂直リング法および浸漬塗布法などにより、導電性支持体２上に塗布して電荷発生層５を形成する。
【００５６】
図３は、浸漬塗布法において用いる浸漬塗布装置の一例を示す構成図である。塗布層１３内に満たされた塗布液１２中に、円筒状の導電性の基体２が浸漬される。基体２は、モータ１１を備える昇降装置１０によって下降され、塗布液１２中に浸漬される。昇降装置１０はモータ１１の回転量を制御することによって、所望の深さだけ基体２を塗布槽１３に浸漬することができる。基体２は充分浸漬された後、昇降装置１０によって一定速度または逐次変化する速度で引上げられる。基体浸漬時に塗布槽１３からオーバフローした塗布液１２は、回収槽１４に回収される。回収された塗布液は、攪拌装置１５にて攪拌された後、ポンプ１６によって塗布槽１３に戻される。
【００５７】
電荷発生層用塗布液には、結着性を増すためにバインダ樹脂７として、たとえばポリエステル樹脂、ポリビニルアセテート、ポリアクリル酸エステル、ポリカーボネート、ポリアリレート、ポリビニルアセトアセタール、ポリビニルプロピオナール、ポリビニルブチラール、フェノキシ樹脂、エポキシ樹脂、ウレタン樹脂、メラミン樹脂、シリコーン樹脂、アクリル樹脂、セルロースエステル、セルロースエーテル、塩化ビニル−酢酸ビニル共重合体樹脂などを加えてもよい。また、電荷発生層５には必要に応じて、塗布性を改善するためのレベリング剤、酸化防止剤および増感剤などの各種添加剤を含んでいてもよい。
【００５８】
電荷発生層５の膜厚は、０．０５〜５μｍが好ましく、特に０．１〜１μｍが好適である。
【００５９】
電荷輸送層６は、主に電荷輸送物質９とバインダ樹脂１８から構成される。電荷輸送物質９としては、２，４，７−トリニトロフルオレノン、テトラシアノキノジメタンおよびジフェノキノンなどの電子吸引性物質、カルバゾール、インドール、イミダゾール、オキサゾール、ピラゾール、オキサジアゾール、ピラゾリンおよびチアジアゾールなどの複素環化合物、アニリン誘導体、ヒドラゾン化合物、芳香族アミン誘導体、スチリル化合物、ブタジエン化合物、ビスアミン化合物、エナミン化合物、ならびに、これらの化合物からなる基を主鎖または側鎖に有する重合体などの電子供与性物質が挙げられる。特に、特定のスチリル系化合物、下記一般式（１）で示されるブタジエン化合物および下記一般式（２）で示されるビスアミン化合物は、非常に高移動度であるので高感度化および高解像度化に好適である。これらの電荷輸送物質９は、単独でも、複数を混合して用いてもよい。
【００６０】
【化７】
0003788923.tif 000006
【００６１】
（式中、Ｒ1〜Ｒ4は置換基を有してもよいアリール基または置換基を有してもよいアラルキル基を表す。）
【００６２】
【化８】
0003788923.tif 000007
【００６３】
（式中、Ｒ5およびＲ6は、各々水素原子、アルキル基、アルコキシ基、ハロゲン原子、アルコキシカルボニル基、または置換基を有してもよいアミノ基を表す。Ｒ7は、アルキル基またはアルコキシ基を表す。）
一般式（１）で示されるブタジエン化合物の具体例を表１および表２に示す。
【００６４】
【表１】
0003788923.tif 000008
【００６５】
【表２】
0003788923.tif 000009
【００６６】
一般式（２）で示されるビスアミン化合物の具体例を表３に示す。
【００６７】
【表３】
0003788923.tif 000010
【００６８】
バインダ樹脂１８としては、たとえばポリカーボネート、ポリメチルメタクリレート、ポリスチレンおよびポリ塩化ビニルなどのビニル重合体、その共重合体、ポリエステル、ポリエステルカーボネート、ポリアリレート、ポリスルホン、ポリイミド、フェノキシ樹脂、エポキシ樹脂、ならびに、シリコーン樹脂などが挙げられ、これらの部分的架橋硬化物も使用できる。
【００６９】
前述の電荷輸送物質９がバインダ樹脂１８に結着した形で電荷輸送層６が形成される。バインダ樹脂１８と電荷輸送物質９の割合は、バインダ樹脂１００重量部に対して３０〜２００重量部が好ましく、より好ましくは４０〜１５０重量部の範囲で使用される。なお電荷輸送層６には、成膜性、可とう性、塗布性などを向上させるために周知の可塑剤、酸化防止剤、紫外線吸収剤、レベリング剤などの添加剤を含有させても良い。電荷輸送層６は、前述の電荷輸送物質９およびバインダ樹脂１８などを用いて、電荷発生層用塗布液と同様にして調製された電荷輸送層用塗布液を、電荷発生層５と同様の装置を用いて電荷発生層５上に塗布することによって形成される。
【００７０】
電荷輸送層６の膜厚は、５〜５０μｍが好ましく、より好ましくは１０〜４５μｍである。
【００７１】
単層型電子写真感光体の感光層１４は、導電性支持体２上に、前記特定のフタロシアニンを電荷発生物質８として、電荷輸送物質９とともに含有して構成される。感光層１４の形成方法としては、単層型感光体の電荷輸送層用塗布液と同様の配合比の液に、電荷発生物質８として、前記特定の結晶性フタロシアニン組成物が分散された感光層用塗布液を用いる方法がある。その場合、前記特定の結晶性フタロシアニン組成物の粒径は、充分小さいことが必要で、好ましくは１μｍ以下である。感光層１４内に分散される電荷発生物質８の量は、過少では感度不足、過多では帯電性低下および感度低下を誘発するなどの弊害があり、０．５〜５０重量％が好ましく、より好ましくは１〜２０重量％で使用される。単層型感光体の感光層１４にも、成膜性、可撓性および機械的強度などを改善するため、従来公知の可塑剤、残留電位を抑制するための添加剤、分散安定向上のための分散補助剤、塗布性を改善するためのシリコーンオイルおよびフッ素系オイルなどのレベリング剤、界面活性剤、その他の添加剤が加えられても良い。
【００７２】
感光層１４の膜厚は５〜４０μｍ、好ましくは１５〜３０μｍで使用される。導電性支持体２と感光層４または１４との間には、中間層である下引き層が設けられていてもよい。中間層としては、たとえばアルミニウム陽極酸化被膜、酸化アルミニウムおよび水酸化アルミニウムなどの無機層、または、ポリビニルアルコール、カゼイン、ポリビニルピロリドン、ポリアクリル酸、セルロース類、ゼラチン、デンプン、ポリウレタン、ポリイミドおよびポリアミドなどの有機層を用いることができる。下引き層は、これらの材料を含有する下引き層用塗布液を、前記導電性支持体２上に塗布して形成される。
【００７３】
これらのうちポリアミド樹脂がより好ましい。その理由は、バインダ樹脂の特性として、下引き層上に感光体層を形成する際に用いられる溶媒に対して溶解や膨潤などが起こらないこと、導電性支持体との接着性に優れること、可撓性を有すること、および原価を低く抑えることができることなどの条件が必要とされるからである。ポリアミド樹脂のうち、特に好ましくは、アルコール可溶性ナイロン樹脂を用いることができる。たとえば、６−ナイロン、６６−ナイロン、６１０−ナイロン、１１−ナイロンおよび１２−ナイロンなどを共重合させた、いわゆる共重合ナイロンや、Ｎ−アルコキシメチル変性ナイロンおよびＮ−アルコキシエチル変性ナイロンのように、ナイロンを化学的に変性させたタイプなどがある。
【００７４】
また、これらの中間層には、アルミニウム、銅、錫、亜鉛およびチタンなどの金属または金属酸化物など、導電性または半導電性の微粒子を含んでいてもよい。
【００７５】
下引き層用塗布液に使用される有機溶剤としては、一般的な有機溶剤を使用することができる。特に、下引き層のバインダ樹脂として、特に好ましいアルコール可溶性ナイロン樹脂を用いる場合には、炭素数１〜４の低級アルコール群と、該低級アルコール以外の有機溶剤、たとえばジクロロメタン、クロロホルム、１，２−ジクロロエタン、１，２−ジクロロプロパン、トルエン、テトラヒドロフランおよび１，３−ジオキソランなどから成る群とから選ばれた単独系または混合系の有機溶媒であることが好ましい。前記低級アルコール以外の有機溶剤を混合することにより、アルコール系溶剤単独よりも酸化チタンの分散性が改善され、塗布液の保存安定性の長期化や塗布液の再生が可能となる。また、下引き層用塗布液中に導電性支持体を浸漬塗布して下引き層を形成する際、下引き層の塗布欠陥やムラを防止し、その上に形成される感光層が均一に塗布できるので、膜欠陥のない非常に優れた画像特性を有する電子写真感光体を作製することができる。
【００７６】
中間層の膜厚は、０．０１〜２０μｍが好ましく、より好ましくは０．０５〜１０μｍの範囲である。下引き層の膜厚が０．０１μｍより薄ければ実質的に下引き層として機能しなくなり、導電性支持体２の欠陥を被覆して均一な表面性が得られず、導電性支持体２からの電荷の注入を防止することができなくなり、帯電性の低下が生じる。２０μｍよりも厚くすることは下引き層を浸漬塗布する場合、感光体を製造する上で難しくなり感光体の感度が低下する。
【００７７】
前記バインダ樹脂および金属酸化物などが、前述の有機溶剤に分散されて、下引き層用塗布液が調製される。下引き層用塗布液の分散方法としては、ボールミル、サンドミル、アトライタ、振動ミルおよび超音波分散機などによる方法がある。下引き層用塗布液の塗布方法としては、前述の浸漬塗布法などの一般的な方法が適用できる。
【００７８】
積層型および単層型のいずれの感光体においても、感光層４または１４上に、必要であれば感光層表面を保護するために保護層を設けてもよい。表面保護層には、熱可塑性樹脂、および、光または熱硬化性樹脂を用いることができる。保護層中に、紫外線吸収剤、酸化防止剤、金属酸化物などの無機材料、有機金属化合物、および電子受容性物質などを含有させても構わない。また、保護層には、感光層と同様、必要に応じて、二塩基酸エステル、脂肪酸エステル、リン酸エステル、フタル酸エステルおよび塩素化パラフィンなどの可塑剤を混合させて、加工性および可塑性を付与して機械的物性の改良を施してもよく、レベリング剤などの添加剤を混合しても構わない。
【００７９】
図４は、本発明による電子写真感光体を搭載したレーザプリンタ３０を示す構成図である。電子写真装置であるレーザプリンタ３０は、感光体１００、半導体レーザ３１、コロナ帯電器３６、現像器３７、転写帯電器４１、分離帯電器４２、定着器４４、排紙トレイ４５およびクリーナ４６とを含んで構成される。レーザプリンタ３０では、コロナ帯電器３６によって感光体１００の表面をマイナス極性に均一に帯電させ、半導体レーザ３１で画像情報に基づいて光照射して像露光を行い、感光体１００を回転させて露光領域を現像装置と対向する現像領域に到達させ、露光領域にマイナス帯電されたトナーを付着させて現像する反転現像方式を採用する。
【００８０】
このような半導体レーザや発光ダイオード（ＬＥＤ）を露光光源として用いる電子写真装置において、前記特定の結晶性フタロシアニン組成物を含有する電子写真感光体を搭載することによって、これらの露光光源により照射され周辺部に広がった弱い光に対しては感光せず、ドットが広がることがなく、より良好な潜像形成ができるので、高画質を得ることができる。
【００８１】
このような反転現像プロセスを用いて画像を形成する場合には、露光部の表面電荷が減少した部分にトナー像が形成されることから、露光以外の要因で表面電荷が減少すると白地にトナーが付着する黒ポチなどの画像のカブリが発生し、著しい画質劣化を生じる。これは、導電性支持体や感光層の欠陥に起因して微小な領域での帯電性の低下を招くことにより、白地に黒点が発生するなど著しい画像欠陥となる。しかし、前述のようにして下引き層を形成する電子写真感光体においては、塗布欠陥やムラのない非常に均一な感光層の塗布膜を形成することができる。したがって、前記電子写真感光体を搭載すれば、露光以外の要因で表面電荷が減少することがなく、白地にトナーが付着する黒ポチの発生がなく、高感度、高画質および高解像度のすべてを満足する、デジタルデータの出力に適した複写機、プリンタおよびファクシミリなどの電子写真装置を提供することができる。
【００８２】
【実施例】
以下に実施例を挙げて、本発明による電子写真感光体およびそれを用いた電子写真装置を具体的に説明するが、その趣旨を超えない限り以下の実施例に限定されるものではない。
【００８３】
(製造例１)
ｏ−フタロジニトリル４０ｇと、四塩化チタン１８ｇと、α−クロロナフタレン５００ｍｌとを窒素雰囲気下２００〜２５０℃で３時間加熱撹拌して反応させ、１００〜１３０℃まで放冷後、熱時濾過し、１００℃に加熱したα−クロロナフタレン２００ｍｌで洗浄してジクロロチタニウムフタロシアニン粗生成物を得た。この粗生成物を室温にてα−クロロナフタレン２００ｍｌ、ついでメタノール２００ｍｌで洗浄後、さらにメタノール５００ｍｌ中で１時間熱懸洗を行った。濾過後、得られた粗生成物を水５００ｍｌ中で、ｐＨが６〜７になるまで熱懸洗を繰返した後、乾燥してチタニルフタロシアニン結晶を得た。
【００８４】
得られた結晶に無金属フタロシアニンを加えて１,３−ジオキソランに混合し、ペイントコンディショナ装置（レッドレベル社製）により直径２ｍｍのガラスビーズと共にミリング処理し、メタノールで洗浄した後、乾燥し、本発明における特定の結晶性フタロシアニン組成物を得た。
【００８５】
得られた結晶性フタロシアニン組成物について、以下の条件でＸ線回折スペクトルを測定した。なお後述する実施例５で用いる結晶性フタロシアニンについても、同様の条件で測定した。
Ｘ線源              ＣｕＫα＝１．５４Å
電圧                ３０〜４０ｋＶ
電流                １００ｍＡ
スタート角度        ５．０゜
ストップ角度        ３０．０゜
ステップ角度        ０．０１〜０．０２゜
測定時間            ２．０〜０．５゜／ｍｉｎ．
測定方法            θ／２θ  スキャン方法
【００８６】
得られた結晶性フタロシアニン組成物は、ＣｕＫα特性Ｘ線（波長：１．５４Å）に対するＸ線回折スペクトルにおいて少なくともブラッグ角（２θ±０．２°）で７．０°、９．０°、１４．１°、１８．０°、２３．７°および２７．２°に主要なピークを示す、チタニルフタロシアニンと無金属フタロシアニンとから成る結晶性フタロシアニン組成物であった。
【００８７】
（実施例１）
製造例１で作製された結晶性フタロシアニン組成物０．９重量部とχ型無金属フタロシアニン（大日本インキ社製Fastogen  Blue  ８１２０ＢＳ）０．９重量部とブチラール樹脂（積水化学社製ＢＬ−１）１．２重量部とを、１，３−ジオキソラン９７重量部に混合してペイントシェーカにて分散処理して電荷発生層用塗布液を調製した。なお、前記χ型無金属フタロシアニンは、ＣｕＫα特性Ｘ線（波長：１．５４Å）に対するＸ線回折スペクトルにおいて少なくともブラッグ角（２θ±０．２°）で７．６°、９．０°、１６．８°、１７．３°および２２．３°に主要なピークを示す。調製した電荷発生層用塗布液の結晶性フタロシアニン組成物をＸ線回折スペクトル測定したところ、ＣｕＫα特性Ｘ線（波長：１．５４Å）に対するＸ線回折スペクトルにおいて少なくともブラッグ角（２θ±０．２°）で７．０°、７．６°、９．０°、１３．６°、１６．８°および２７．２°にピークを持つＸ線回折スペクトルを示した。この電荷発生層用塗布液を図３に示したような浸漬塗布装置の塗布槽１３に満たし、導電性支持体として直径３０ｍｍ、全長３２６．３ｍｍのアルミニウム製のドラム状支持体を浸漬して引き上げ、自然乾燥して膜厚０．５μｍの電荷発生層を形成した。
【００８８】
下記構造式（５）で示されるスチリル化合物１０重量部と、下記構造式（６）で示される繰返し単位を有するポリカーボネート樹脂(三菱ガス化学社製ＰＣＺ４００)１６重量部とを混合し、ＴＨＦを溶剤として固形分２１重量％の電荷輸送層用塗布液を調製した。調製した電荷輸送層用塗布液を、電荷発生層用塗布液と同様にして電荷発生層上に塗布し、１１０℃にて１時間乾燥し、膜厚２２μｍの電荷輸送層を形成した。
以上のようにして、積層型電子写真感光体を作製した。
【００８９】
【化９】
0003788923.tif 000011
【００９０】
【化１０】
0003788923.tif 000012
【００９１】
（実施例２）
製造例１で作製された結晶性フタロシアニン組成物を１．８重量部とブチラール樹脂（積水化学社製ＢＬ−１）１．２重量部とを、１，３−ジオキソラン９７重量部に混合してペイントシェーカにて分散処理して電荷発生層用塗布液Ａを得た。
【００９２】
また、ＣｕＫα特性Ｘ線（波長：１．５４Å）に対するＸ線回折スペクトルにおいて少なくともブラッグ角（２θ±０．２°）で７．６°、９．０°、１６．８°、１７．３°および２２．３°に主要なピークを持つχ型無金属フタロシアニン（大日本インキ社製Fastogen  Blue  ８１２０ＢＳ）１．８重量部と、ブチラール樹脂（積水化学社製ＢＬ−１）１．２重量部とを、１，３−ジオキソラン９７重量部に混合してペイントシェーカにて分散処理して電荷発生層用塗布液Ｂを得た。
【００９３】
これら２つの電荷発生層用塗布液ＡおよびＢを重量比でＡ：Ｂ＝６０：４０の比率に混合した塗布液を、直径３０ｍｍ、全長３２６．３ｍｍのアルミニウム製ドラム状の導電性支持体上に浸漬塗布した後、自然乾燥して膜厚０．５μｍの電荷発生層を形成した。
【００９４】
図５は、本発明の実施例２で得られた結晶性フタロシアニン組成物のＸ線回折スペクトルを示す図である。電荷発生層用塗布液AおよびBを混合した塗布液（A：B＝６０：４０）の結晶性フタロシアニン組成物をＸ線回折スペクトル測定したところ、ＣｕＫα特性Ｘ線（波長：１．５４Å）に対するＸ線回折スペクトルにおいて少なくともブラッグ角（２θ±０．２°）で７．０°、７．６°、９．０°、１３．６°、１６．８°および２７．２°にピークを持つＸ線回折スペクトルを示した。
【００９５】
次いで、下記構造式（７）で示されるビスアミン化合物１０重量部と、前記構造式（６）で示される繰返し単位を有するポリカーボネート樹脂(三菱ガス化学社製：ＰＣＺ４００)１６重量部とを混合し、ＴＨＦを溶剤として固形分２１重量％の電荷輸送層用塗布液を調製した。電荷輸送層用塗布液を、先に形成した電荷発生層上に塗布し、１１０℃にて１時間乾燥して膜厚２２μｍの電荷輸送層を形成した。
以上のようにして積層型感光体を作製した。
【００９６】
【化１１】
0003788923.tif 000013
【００９７】
（実施例３）
実施例２で調製した電荷発生層用塗布液ＡおよびＢを重量比でＡ：Ｂ＝９０：１０の比率に混合した塗布液として用いた以外は、実施例２と同様にして感光体を作製した。
【００９８】
（実施例４）
実施例２で調製した電荷発生層用塗布液ＡおよびＢを重量比でＡ：Ｂ＝３０：７０の比率に混合した塗布液として用いた以外は、実施例２と同様にして感光体を作製した。
【００９９】
（実施例５）
実施例２で使用した電荷発生層用塗布液ＡおよびＢを重量比でＡ：Ｂ＝６０：４０の比率に混合した後、さらにペイントシェーカにて共分散して得られた結晶性フタロシアニン組成物を含有する電荷発生層用塗布液を調製した。調製した電荷発生層用塗布液を実施例２と同様にして導電性支持体上に浸漬塗布し、自然乾燥により膜厚０．５μｍの電荷発生層を形成した。さらに実施例２と同様にして電荷輸送層を形成し、感光体を作製した。
【０１００】
図６は、本発明の実施例５で得られた結晶性フタロシアニン組成物のＸ線回折スペクトルを示す図である。電荷発生層用塗布液AおよびBを混合した塗布液（A：B＝６０：４０）を共分散して得られた塗布液の結晶性フタロシアニン組成物をＸ線回折スペクトル測定したところ、ＣｕＫα特性Ｘ線（波長：１．５４Å）に対するＸ線回折スペクトルにおいて少なくともブラッグ角（２θ±０．２°）で７．０°、７．６°、９．０°、１３．６°、１６．８°および２７．２°に主要なピークを有し、７．０°に対する１６．８°のピークの高さが２倍よりも小さいＸ線回折スペクトルを示した。
【０１０１】
（比較例１）
実施例２で調製した電荷発生層用塗布液Ａを用いて電荷発生層を形成した以外は、実施例２と同様にして感光体を作製した。
【０１０２】
（比較例２）
実施例２で調製した電荷発生層用塗布液Ｂを用いて電荷発生層を形成した以外は、実施例２と同様にして感光体を作製した。
【０１０３】
（評価１）
実施例１〜５、比較例１および２で作製した電子写真感光体を、市販の反転現像プロセスを採用した複写機（シャープ社製ＡＲ−Ｎ２００）を１２００ｄｐｉ相当のドットが出力できるように改造した実験機に搭載し、解像度を検討した。パソコンにて黒ベタに白１ドットを書かせたデータ（レーザを全面走査し１ドットのみオフとするデータ）を作製し、このデータをプリンタインタフェースを介し、前記実験機に送信して２５℃／６０％ＲＨの常温常湿下（以下、「Ｎ／Ｎ環境」と称する）にてプリントアウトされた出力画像を観察した。Ｎ／Ｎ環境下で出力した画像について解像度（Ｎ／Ｎ解像度）を評価した。また、前記実験機を５℃／２０％ＲＨの低温低湿環境下（以下、「Ｌ／Ｌ環境」と称する）にて黒べた画像を出力した。Ｌ／Ｌ環境下で出力した黒べた画像について感度（Ｌ／Ｌ感度）を評価した。さらに、３５℃／８５％ＲＨの高温高湿環境下（以下、「Ｈ／Ｈ環境」と称する）にて白べた画像を出力した。Ｈ／Ｈ環境下で出力した白べた画像について画質（Ｈ／Ｈ画像）を評価した。
以上の評価結果を表４に示す。
【０１０４】
【表４】
0003788923.tif 000014
【０１０５】
表４から、いずれの実施例についても、Ｎ／Ｎ解像度は、黒ベタ上に１ドットの白点がはっきりと確認できた。このことから、本発明による感光体は充分な高解像度画像を出力できることが判った。また、いずれの実施例についても、Ｌ／Ｌ感度は、画像濃度低下のない良好な画像が得られた。Ｈ／Ｈ画像は、実施例１〜３で若干の黒ポチが発生したが、いずれも実使用上大きな問題になるほどではなく、充分な高解像度画像を出力できることが判った。比較例１は、ドットを出力させるデータを送信したにも関わらず、出力された画像は黒べたとなり、ドットが正確に形成されていないことが判った。比較例２は、出力された画像のドットがみだれて黒べた濃度が低下していた。
【０１０６】
以上の結果より、導電性支持体上に設けられた感光層中に、特定の結晶型を有する電荷発生物質を含有する電荷発生層を形成することによって、解像度を維持しながらＨ／Ｈ環境下での黒ポチを抑制し、Ｌ／Ｌ環境下での感度低下を防止することができる。すなわち、高感度、高画質および高解像度をすべて満足する電子写真感光体を作製することができる。
【０１０７】
（実施例６）
実施例２で用いたビスアミン化合物の代わりに、下記構造式（８）で示されるブタジエン化合物を用いた以外は、実施例２と同様にして電子写真感光体を作製した。
【０１０８】
【化１２】
0003788923.tif 000015
【０１０９】
（実施例７）
実施例５で用いたビスアミン化合物の代わりに、前記構造式（８）で示されるブタジエン化合物を用いた以外は、実施例５と同様にして電子写真感光体を作製した。
【０１１０】
（比較例３）
比較例１で用いたビスアミン化合物の代わりに、前記構造式（８）で示されるブタジエン化合物を用いた以外は、比較例１と同様にして電子写真感光体を作製した。
【０１１１】
（比較例４）
比較例２で用いたビスアミン化合物の代わりに、前記構造式（８）で示されるブタジエン化合物を用いた以外は、比較例２と同様にして電子写真感光体を作製した。
【０１１２】
（評価２）
実施例６、７、比較例３および４で作製した電子写真感光体の光減衰特性の測定を行った。
ドラム感度試験機（Ｇｅｎｔｅｃ社製）を用いて、電子写真感光体の表面をスコロトロンチャージャで、−６００±２０Ｖに帯電させて、露光光源である半導体レーザ光（波長７８０ｎｍ）の光強度をＮＤフィルタで調整して感光体の表面に照射し、各光強度のおける表面電位を測定した。
【０１１３】
図７および図８は、本発明の実施例および比較例の電子写真感光体における光減衰特性を示す図である。
【０１１４】
実施例６の感光体の光減衰特性は、図７の感光体Ａに示すように弱い露光に対しては光減衰が小さく、強い露光に対しては充分に光減衰していることが判った。実施例７の感光体の光減衰特性は、図７の感光体Ｂに示すように弱い露光に対しては光減衰が小さく、強い露光に対しては完全に光減衰しており、実施例６よりさらに感度が向上していることが判った。比較例３の感光体の光減衰特性は、図７の感光体Ｃに示すように弱い露光でも光減衰が大きいことが判った。また、比較例３の感光体について、評価１と同様にして黒ベタに白１ドットを書かせたデータを出力した画像を検討したところ、ドットを出力させるデータを送ったにもかかわらず、出力された画像は黒ベタとなり、ドットが正確に形成されていないことが判明した。比較例４の光減衰特性感光体は、図７の感光体Ｄに示すように強い露光でも光減衰が不充分であり、残留電位が大きいことが判った。また、比較例４の感光体について、評価１と同様にして黒ベタに白１ドットを書かせたデータを出力した画像を検討すると、出力された画像のドットは判別可能だが、黒ベタ部分の濃度が低くなっていた。
【０１１５】
（実施例８）
製造例１で作製した結晶性フタロシアニン組成物１０重量部とχ型無金属フタロシアニン（大日本インキ社製Fastgen  Blue  ８１２０ＢＳ）５重量部とを１，３−ジオキソラン１８５重量部に混合しペイントシェーカにて分散処理した後、前記構造式（８）で示されるブタジエン化合物１００重量部と、ポリカーボネート樹脂（三菱ガス化学社製ＰＣＺ４００）１６０重量部とを混合し、ＴＨＦを溶剤として固形分２１重量％の塗布液を調製した。この塗布液を塗布槽に満たし、導電性支持体として直径３０ｍｍ、全長３２６．３ｍｍのアルミニウム製のドラム状支持体を浸漬して引き上げ、１１０℃で１時間乾燥して膜厚２０μｍの感光層１４を形成し、単層型感光体を作製した。
【０１１６】
（実施例９）
実施例５で用いたビスアミン化合物の代わりに、下記構造式（９）で示されるヒドラゾン化合物を用いた以外は、実施例５と同様にして電子写真感光体を作製した。
【０１１７】
【化１３】
0003788923.tif 000016
【０１１８】
（比較例５）
比較例１で用いたビスアミン化合物の代わりに、前記構造式（９）で示されるヒドラゾン化合物を用いた以外は、比較例１と同様にして電子写真感光体を作製した。
【０１１９】
（比較例６）
比較例２で用いたビスアミン化合物の代わりに、前記構造式（９）で示されるヒドラゾン化合物を用いた以外は、比較例２と同様にして電子写真感光体を作製した。
【０１２０】
（評価３）
実施例８で作製した電子写真感光体を、市販の反転現像プロセスを採用した複写機（シャープ社製ＡＲ−Ｎ２００）を１２００ｄｐｉ相当のドットが出力できるように改造し、さらに正帯電プロセスに改造した実験機に搭載し、解像度を検討した。パソコンにて黒ベタに白１ドットを書かせたデータ（レーザを全面走査し１ドットのみオフとするデータ）を作製し、このデータをプリンタインタフェースを介し、前記実験機に送信してプリントアウトされた出力画像を観察した。また、実施例９、比較例５および６の感光体の光減衰特性について、評価２と同様にして測定した。
【０１２１】
実施例８の感光体については、黒ベタ上に１ドットの白点がはっきりと確認できた。実施例８の感光体は充分な高解像度画像を出力できることが判った。実施例９の感光体の光減衰特性は、図８の感光体Ｅに示すように弱い露光に対しては光減衰が小さいが、強い露光に対しての光減衰はやや頭打ちになっており、比較例５からの感度向上は少ないことが判った。比較例５の感光体の光減衰特性は、図８の感光体Ｆに示すように弱い露光でも光減衰が大きいことが判った。比較例５の感光体について画像を検討したところ、ドットを出力させるデータを送ったにもかかわらず、出力された画像は黒ベタとなっており、ドットがきちんと形成されていないことが判明した。比較例６の感光体の光減衰特性は、図８の感光体Ｇに示すように強い露光でも光減衰が不充分であり、残留電位が大きいことが判った。比較例６の感光体について画像を検討すると、出力された画像のドットは判別可能だが、黒ベタ部分の濃度が低くなっていた。
【０１２２】
以上の結果より、特定の結晶性フタロシアニン組成物を含有する感光層を設けることによって、小さな露光エネルギに対しても高感度である感光体（比較感光体ＣおよびＦ）ではなく、弱い露光には光減衰が少なく、強い露光に対して高感度で、完全に電位減衰する、露光エネルギに対しリニアに応答する高感度な感光体（感光体ＡおよびＢ）を提供することができる。
【０１２３】
また、感光体Ｅよりも感光体Ａのほうがより強い露光エネルギに対しても高感度であることから、本発明において目的とする効果は、特定の高移動度を有する電荷輸送材料によって発揮されることがわかる。すなわち、該電荷輸送物質によって、高感度、高画質および高解像度のすべてをより満足する電子写真感光体を作製することができる。
【０１２４】
【発明の効果】
本発明によれば、感光層中に、ＣｕＫα特性Ｘ線（波長：１．５４Å）に対するＸ線回折スペクトルにおいて、ブラッグ角（２θ±０．２°）で、少なくとも７．０°、９．０°、１４．１°、１８．０°、２３．７°および２７．２°に主要なピークを持つ、チタニルフタロシアニンと無金属フタロシアニンとから成る組成物と、ＣｕＫα特性Ｘ線（波長：１．５４Å）に対するＸ線回折スペクトルにおいて、ブラッグ角（２θ±０．２°）で、少なくとも７．６°、９．０°、１６．８°、１７．３°および２２．３°に主要なピークを持つχ型無金属フタロシアニンとから成り、前記特定のＸ線回折スペクトルを有する結晶性フタロシアニン組成物を電荷発生物質として用いることによって、弱い露光には光減衰が少なく、強い露光に対して高感度で、完全に電位減衰し、露光エネルギに対しリニアに応答する高感度な感光体を得ることができる結果、高感度、高画質および高解像度のすべてを満足する電子写真感光体を提供することができる。
【０１２５】
また本発明によれば、半導体レーザや発光ダイオード（ＬＥＤ）を露光光源として用い、反転現像プロセスを用いる電子写真装置において、前記電子写真感光体を搭載することによって、高感度、高画質および高解像度のすべてを満足する電子写真装置を提供することができる。
【図面の簡単な説明】
【図１】積層型の電子写真感光体の構成例を示す断面図である。
【図２】単層型の電子写真感光体の構成例を示す断面図である。
【図３】浸漬塗布法において用いる浸漬塗布装置の一例を示す構成図である。
【図４】本発明による電子写真感光体を搭載したレーザプリンタ３０を示す構成図である。
【図５】本発明の実施例２で得られた結晶性フタロシアニン組成物のＸ線回折スペクトルを示す図である。
【図６】本発明の実施例５で得られた結晶性フタロシアニン組成物のＸ線回折スペクトルを示す図である。
【図７】本発明の実施例および比較例の電子写真感光体における光減衰特性を示す図である。
【図８】本発明の実施例および比較例の電子写真感光体における光減衰特性を示す図である。
【符号の説明】
２  導電性支持体
４，１４  感光層
５  電荷発生層
６  電荷輸送層
７  バインダ樹脂
８  電荷発生物質
９  電荷輸送物質
１９  バインダ樹脂
【図１】
0003788923.tif 000019
【図２】
0003788923.tif 000020
【図３】
0003788923.tif 000021
【図４】
0003788923.tif 000022
【図５】
0003788923.tif 000023
【図６】
0003788923.tif 000024
【図７】
0003788923.tif 000025
【図８】
0003788923.tif 000026